(57)【特許請求の範囲】
【請求項１】
合成樹脂からなる基層上に、合成樹脂からなる衝撃吸収層を介して合成樹脂からなる表
面層が積層されると共に、前記基層及び表面層にはフィラーが配合され、前記衝撃吸収層
は、フィラーが配合されず、又は基層及び表面層に配合されるフィラーの割合に比べて少
ない割合でフィラーが配合され、表面層より高い衝撃吸収性能を有していることを特徴と
する人工木。
【請求項２】
前記基層に配合されるフィラーの割合は、表面層に配合されるフィラーの割合よりも多
い割合で配合されると共に、前記衝撃吸収層にも基層及び表面層に配合されるフィラーの
割合に比べて少ない割合でフィラーが配合されていることを特徴とする請求項１に記載の
人工木。
【請求項３】
長手方向に沿って複数個の略矩形状の中空部が内部に形成され、前記中空部間は上下方
向に設けられた縦リブによって仕切られている請求項１又は２に記載の人工木からなるこ
とを特徴とする床材。
【発明の詳細な説明】
【技術分野】
【０００１】
本発明は、合成樹脂製の人工木及び床材に関するものである。
【背景技術】
【０００２】
従来、例えば木粉を配合した中空デッキ材である人工木は、軽量で木質感に富むことから用途が広がりつつあるが、特許文献においては、例えば床板は、床板の長さ方向に沿って延ばされた複数個の中空部を備えた中空押出材からなり、前記床板として、木粉等のセルロース材料を含有した合成樹脂で製作された床板が用いられている床構造体が開示されている（例えば特許文献１）。
【先行技術文献】
【特許文献】
【０００３】
【特許文献１】特開２００５−３４４３７１号公報
【発明の概要】
【発明が解決しようとする課題】
【０００４】
しかしながら、かかる従来の中空デッキ材である人工木においては、木粉が配合されていることから合成樹脂材料のみから形成した場合と比較して材料自体が脆くなっており、肉厚を小さくすると割れが生じる恐れがあり、とりわけ中空部上面においては、足で踏んだり硬いものを落下させたり等して上面に衝撃が加わった場合に破損する恐れが大きく、したがって厚肉にせざるを得なかった。
【０００５】
本発明は、上記の如き課題に鑑みてなされたものであり、肉厚を小さくした場合でも割れの生じる恐れの小さい人工木及び床材を提供せんとするものである。
【課題を解決するための手段】
【０００６】
上記目的を達成するために、本発明は次のような構成としている。
すなわち本発明に係る人工木は、合成樹脂からなる基層上に、合成樹脂からなる衝撃吸
収層を介して合成樹脂からなる表面層が積層されると共に、前記基層及び表面層にはフィ
ラーが配合され、前記衝撃吸収層は、フィラーが配合されず、又は基層及び表面層に配合
されるフィラーの割合に比べて少ない割合でフィラーが配合され、表面層より高い衝撃吸
収性能を有していることを特徴とするものである。
【０００７】
また、本発明に係る人工木は、前記基層に配合されるフィラーの割合は、表面層に配合
されるフィラーの割合よりも多い割合で配合されると共に、前記衝撃吸収層にも基層及び
表面層に配合されるフィラーの割合に比べて少ない割合でフィラーが配合されていること
を特徴とするものである。
【０００９】
そして、本発明に係る床材は、長手方向に沿って複数個の略矩形状の中空部が内部に形成され、前記中空部間は上下方向に設けられた縦リブによって仕切られている本発明に係る前記人工木からなることを特徴とするものである。
【発明の効果】
【００１０】
本発明によれば、人工木を、合成樹脂からなる基層上に、合成樹脂からなる衝撃吸収層
を介して合成樹脂からなる表面層が積層されると共に、前記基層及び表面層にはフィラー
が配合され、前記衝撃吸収層は、フィラーが配合されず、又は基層及び表面層に配合され
るフィラーの割合に比べて少ない割合でフィラーが配合され、表面層より高い衝撃吸収性
能を有しているため、フィラーが多く配合されている基層及び表面層で人工木の強度向上
を図ることができると共に、フィラーが配合されず、又は少なく配合されている衝撃吸収
層によって、上方からの衝撃を遮蔽することができるので、表面層の割れを防止すること
ができ、人工木の長期使用を実現することができる。
【００１１】
また、本発明によれば、前記基層に配合されるフィラーの割合は、表面層に配合される
フィラーの割合よりも多い割合で配合されると共に、前記衝撃吸収層にも基層及び表面層
に配合されるフィラーの割合に比べて少ない割合でフィラーが配合されているため、更に
表面層に加わった衝撃を緩和することができ好ましい。
【００１３】
そして、本発明に係る床材によれば、長手方向に沿って複数個の略矩形状の中空部が形成されされ、前記中空部間は上下方向に設けられた縦リブによって仕切られているため、前記人工木の効果に加えて、薄肉であっても床材として充分な強度を保持することができる。
【図面の簡単な説明】
【００１４】
【図１】本発明に係る人工木の実施の一形態を示す斜視図である。
【図２】本発明に係る人工木の実施の一形態を示す縦断面図である。
【発明を実施するための形態】
【００１５】
次に、本発明を実施するための最良の形態について図面を参照し、具体的に説明する。
Ｐは本発明に係る人工木の床材であって、横長の断面略矩形の形状となされ、床材Ｐの長手方向に沿って３個の略矩形状の中空部１が形成され、前記中空部１間は上下方向に設けられた２個の縦リブ２によって仕切られている。中空部１の上側・下側・側壁を構成する基層３上には、衝撃吸収層４が全周にわたって積層され、それを介して表面層５が全周にわたって積層されている。
【００１６】
また、中空部１の上側の基層３ａ及び下側の基層３ｂの両側端はそれぞれ左右に張り出されて、上張り出し部３１及び下張り出し部３２が形成されており、その上張り出し部３１及び下張り出し部３２においても、当該基層３上に衝撃吸収層４を介して表面層５が積層されている。
【００１７】
そして、基層３及び表面層５にはフィラーが配合され、前記衝撃吸収層４には、フィラーが配合されず、又は基層３及び表面層５に配合されるフィラーの割合に比べて少ない割合でフィラーが配合されている。
【００１８】
床材Ｐの全周に衝撃吸収層４を設けることにより、床材Ｐをあらゆる方向からの衝撃に対して衝撃吸収性を高め、例えば輸送時や施工時等において割れが発生する恐れを極少にすることができる。また床材Ｐの全周に、表面層３、衝撃吸収層４を積層していることで、一般的に用いられる三層成形金型により簡便な作業で成形を行うことができ、また成形後の歪み等の発生を防止して品質を安定したものとできる。
【００１９】
なお、取付金具を用いて下張り出し部３２を押圧し、その取付金具を貫通させてネジ等を下地材Ｎに螺入し床材Ｐを固定する際、下張り出し部３２より上張り出し部３１が大きく張り出されていることで、ネジ等を螺入する時に下張り出し部３２が邪魔になることなく、且つ床材Ｐ同士の隙間が塞がれるようになされている。
【００２０】
基層３、衝撃吸収層４、表面層５はいずれも合成樹脂からなり、基層３及び表面層５には床材の必要強度を満足させるためにフィラーが配合されている。該フィラーの配合割合は適宜選定されればよいが、基層３についての配合割合を多くし、これより表面層５の配合割合を少なくするのが好ましい。その理由は、基層３における配合割合を多くすれば強度アップを図ることができると共に、表面層５の配合割合を少なくすることにより、フィラーによる脆さの解消や耐候性の低下を防ぐことができることによる。その一例としてのフィラーの配合割合は、基層３については該基層３を構成する全材料中４５〜８０重量％、表面層５については該表面層５を構成する全材料中１０〜４０重量％とするのが好ましい。
【００２１】
フィラーとしては、タンカル、タルク、マイカ、シリカ、水酸化アルミ、水酸化マグネシウム、ガラスまたはガラス繊維、クレー、木粉、炭素繊維、モンモリロナイト、フライアッシュの群の中から少なくとも１種類以上選択すればよいが、木粉をフィラーとして用いると、合成樹脂で形成しているにもかかわらず、木質感を備えるものとなり、強度を満足すると共に風合いの面でも好ましい。
【００２２】
また、衝撃吸収層４には、フィラーを配合しない方が衝撃吸収性が効果的に発揮されるので好ましいが、衝撃吸収層４にも強度アップを図るために、基層３及び表面層５に対して、衝撃吸収性を損なわない程度、すなわち基層３及び表面層５に配合されるフィラーの割合に比べて少ない割合でフィラーを配合することができる。この場合、フィラーの配合割合は、衝撃吸収層４を構成する全材料中２０重量％未満の微量が好ましい。
【００２３】
かかる微量のフィラーを配合することによって、表面層５より柔軟性を持たせて、衝撃吸収性能をより高くすることができる。かような配合割合であれば、表面層５に衝撃が加わった際に、その直下に位置する衝撃吸収層４によって衝撃が遮蔽され、表面層５の割れ等の不具合が発生するのを防止できる。
【００２４】
衝撃吸収層４に配合するフィラー量を、衝撃吸収層４を構成する全材料中２０重量％以上にすると、衝撃吸収層４の硬度が増し、衝撃吸収性能が低下してしまう。衝撃吸収層４に配合するフィラー量として、より好ましいフィラー配合割合としては、衝撃吸収層４を構成する全材料中１０重量％未満である。
【００２５】
そして、衝撃吸収層４にフィラーとして木粉を配合しないか、あるいは基層３及び表面層５に配合される木粉の割合に比べて少ない割合であって、且つ衝撃吸収層４を構成する全材料中２０重量％未満の微量の木粉を配合すれば、表面層５に多量の木粉を配合したとしても、雨天時等に木粉表面層５から浸透してくる水分を衝撃吸収層４で遮断することができ、床材Ｐの長期使用を可能とすることができる。
【００２６】
更には、上記の如く、床材Ｐに中空部１を設けているため、表層５に衝撃が加わった際に、その中空構造が衝撃吸収層４と相俟って、更に床材Ｐの衝撃吸収性能の向上を図ることができる。
【００２７】
基層３、衝撃吸収層４、表面層５に用いる合成樹脂の種類は特に限定されるものではなく、例えばポリオレフィン系樹脂が用いられ、例えばポリエチレン、ポリプロピレン、ポリブテン、ポリブテン、ポリイソプレン、ポリメチルペンテン、エチレン−プロピレン共重合体、エチレン−酢酸ビニル共重合体、エチレン−α−オレフィン共重合体、エチレン−エチルアクリレート共重合体、エチレン−不飽和カルボン酸共重合体金属中和物等、或いはそれらの２種以上の混合物等から適宜選択して使用することができる。中でも、床材等の人工木として要求される剛性や表面硬度、線膨張係数が小さく寸法安定性が良い点、耐候性等の面で、ポリエチレン樹脂が好適に用いられる。
【００２８】
本発明の人工木は、必要に応じて発泡させても良い。発泡の手法としては、従来の公知の手法がいずれも利用できる。一般的には、熱分解や化学反応によってガスを発生する化学発泡と、低沸点の液体に熱をかけて気化させる物理発泡とに分類でき、化学発泡剤としては無機系の重炭酸ナトリウム、炭酸アンモニウム、重炭酸アンモニウム、亜硝酸アンモニウム、ホウ化水素ナトリウム、軽金属、アジド化合物等、また有機発泡剤としてアゾ系、ニトロソ系、ヒドラジド系等が、任意の組合せで使用できる。また、特に２倍を越える高発泡倍率での発泡には主に物理発泡が用いられ、発泡剤としては炭酸ガスや脂肪族炭化水素が主に用いられる。また、物理発泡に際しても発泡体のセル形状を整えるため化学発泡剤を併用することが多い。
【００２９】
また本発明の人工木には、必要に応じて例えば熱安定剤、酸中和剤、紫外線吸収剤、光安定剤、顔料又は染料等の着色剤、充填剤、帯電防止剤、抗菌剤、防黴剤、滑剤、造核剤、難燃剤、ブロッキング防止剤、脱水剤、艶調整剤等を添加してもよい。
【００３０】
基層３、衝撃吸収層４、表面層５は押出成形や射出成形等の熱成形により一体に形成するのが好ましく、その場合、基層３、衝撃吸収層４、表面層５を形成するのに用いる合成樹脂材料は、互いに相溶性を有する熱可塑性合成樹脂を用いるのが好ましく、より好ましくは同じ系統のもの、更に好ましくは同じ種類のものを用いるのが好ましい。例えば基層３を形成する熱可塑性合成樹脂としてポリエチレン樹脂を用いた場合には、衝撃吸収層４、表面層５を形成する熱可塑性合成樹脂としては、ＡＢＳ樹脂等を用いてよく、好ましくはポリプロピレン樹脂等のポリオレフィン系樹脂であり、更に好ましくは基層３と同じくポリエチレン樹脂を用いて形成するのが好ましい。
【００３１】
表面層５に対して衝撃吸収層４の厚みは適宜のものとしてよいが、衝撃吸収層４の厚みが小さすぎると衝撃吸収層４による耐衝撃性の発現がされにくくなされるので、衝撃吸収層４の厚みは表面層５の厚みの０．０５〜１．５倍程度としておくのが好ましい。
【００３２】
また中空部１については、本実施形態に示す如き上側・下側・側壁に位置する基層３ａ、３ｂ、３ｃにより囲まれたものに限定されず、上側の基層３ａの下方が中空状態になっていれば、下方に開口しているものであってもよい。
【００３３】
また本実施形態においては、表面層３及び衝撃吸収層４は床材Ｐの全周にわたって積層されているが、特に衝撃吸収性能が要求される床材Ｐの上面側のみに表面層３と衝撃吸収層４とを積層させてもよいし、床材Ｐの上面側及び両側面側に表面層３と衝撃吸収層４とを積層させてもよい。
【００３４】
次に本発明に係る人工木の実施例を示す。
形状・サイズについては、図１に示すものと同形で、上張り出し部３１を含めた横幅が１６２ｍｍ、縦幅が５０ｍｍ、中空部１の上側の基層３ａの厚みは３．４ｍｍ、衝撃吸収層４の厚みは１ｍｍ、表面層５の厚みは０．８ｍｍ、リブ２の厚みは４．２ｍｍである。
【００３５】
比較例としては、衝撃吸収層４に替えて表面層５を厚肉の１．８ｍｍとした同形同大の床材を用いる。
【００３６】
実施例の床材の使用材料としては、基層３は、ポリエチレン樹脂を含む基層３を構成する全材料中４５〜８０重量％の割合で木粉が配合され、衝撃吸収層４はポリエチレン樹脂のみからなり、表面層５は、ポリエチレン樹脂を含む表面層５を構成する全材料中１０〜４０重量％の割合で木粉が配合されたものであり、それらを一般に用いられる押出成形機で基層３と衝撃吸収層４と表面層５の３層を同時押出成形して、実施例の床材を形成した。比較例の床材については、上述の通り、実施例の床材から衝撃吸収層４を除き、基層３と表面層５のみで同時押出成形した。
【００３７】
これらの床材を長さ３００ｍｍに形成し試験体を作製し、その試験体を用いてＪＩＳ  Ｋ  ７２１１に準拠した落錘衝撃試験を実施した。用いた重錘は１ｋｇで、落下高さは１ｍとした。その結果、衝撃吸収層４を備えた実施例の試験体には割れは発生しなかったが、衝撃吸収層４のない比較例の試験体には割れが発生した。
【００３８】
この発明は上記発明の実施の態様及び実施例の説明に何ら限定されるものではなく、特許請求の範囲を逸脱せず、当業者が容易に想到できる範囲で種々の変形態様もこの発明に含まれることは言うまでもない。
【産業上の利用可能性】
【００３９】
本発明によれば、人工木を、合成樹脂からなる基層上に、合成樹脂からなる衝撃吸収層を介して表面層が積層されると共に、基層３及び表面層５にはフィラーが配合され、前記衝撃吸収層４には、フィラーが配合されず、又は基層３及び表面層５に配合されるフィラーの割合に比べて少ない割合でフィラーが配合されているため、フィラーが多く配合されている基層及び表面層で人工木の強度向上を図ることができると共に、フィラーが配合されず、又はフィラーが少なく配合されている衝撃吸収層によって、上方からの衝撃を遮蔽することができるので、表面層の割れを防止することができ、長期使用を実現することができる人工木及び床材として好適に利用できる。
【符号の説明】
【００４０】
１    中空部
２    縦リブ
３    基層
３１  上張り出し部
３２  下張り出し部
４    衝撃吸収層
５    表面層
Ｐ    床材（人工木）
Ｎ    下地材
【図１】
0005580063.tif 000002
【図２】
0005580063.tif 000003